Les résultats figurent dans le tableau 5. Les compositions de caoutchouc C1, C2 et C3 présentent une hystérèse bien plus faible que celle de leur témoin respectif, T1, T2 et T3. Cette diminution d’hystérèse est attribuée à la fonctionnalisation de l’extrémité de chaîne de l’élastomère diénique fortement saturé par une seule unité monomère du méthacrylate. Ce résultat est obtenu sans que les propriétés rhéologiques, de la composition de caoutchouc, en particulier la rigidité, ne soient modifiées, puisque la modification de l’élastomère par le méthacrylate ne s’accompagne pas de la formation d’un bloc polyméthacrylate qui aurait conduit à un changement de la température de transition vitreuse de la composition de caoutchouc et donc à un changement de la rigidité de la composition de caoutchouc. Compositions (en pce) T1 C1 Elastomère E2 100 Elastomère E4 100 Silice (1) 70 70 Noir de carbone (2) 2 2 Agent de couplage (3) 7.0 7.0 DPG (4) 1.2 1.2 Cire Ozone (5) 2.5 2.5 Antioxydant (6) 3.8 3.84 Antioxydant (7) 1.6 1.6 Acide stéarique (8) 3 3 ZnO (9) 0.9 0.9 Soufre 0.9 0.9 CBS (10) 2.3 2.3 (1) "Zeosil 1165 MP" de Solvay-Rhodia sous forme de microperles (2) N234 (3) Silane liquide (TESPT) « Si69 » de la société Evonik (4) DPG : Diphénylguanidine « Perkacit DPG » de la société Flexsys (5) Cire anti-ozone « VARAZON 4959 » de la société Sasol Wax (6) Santoflex 6PPD de la société FLEXSYS (7) Tétramethylquinone (8) Acide stéarique « Pristerene 4931 » de la société Uniqema (9) Oxyde de Zinc de grade industriel de la société Umicore (10) N-cyclohexyl-2-benzothiazol-sulfénamide « Santocure CBS » de la société Flexsys Compositions (en pce) T2 C2 Elastomère E2 100 Elastomère E4 100 Silice (1) 112 112 Noir de carbone (2) 4 4 Agent de couplage Si69 (3) 11 11 DPG (4) 2.3 2.3 Plastifiant (5) 17 17 Résine plastifiante (6) 37 37 Cire Ozone (7) 2.5 2.5 Antioxydant (8) 3.8 3.8 Antioxydant (9) 1.6 1.6 Acide stéarique (10) 3 3 ZnO (11) 0.9 0.9 Soufre 0.9 0.9 CBS (12) 2.3 2.3 (1) "Zeosil 1165 MP" de Solvay-Rhodia sous forme de microperles (2) N234 (3) Silane liquide (TESPT) « Si69 » de la société Evonik (4) Diphénylguanidine « Perkacit DPG » de la société Flexsys (5) Trioctyl phosphate (tri-2-éthylhexyl phosphate) « Disflamoll TOF » de la société Lanxess (Tg = -110°C) (6) Résine de copolymère C9/ DCPD hydrogénée « Escorez 5600 » (Tg 55°C) (7) Cire anti-ozone « VARAZON 4959 » de la société Sasol Wax (8) « Santoflex 6PPD » de la société FLEXSYS (9) Tétraméthylquinone (10) Acide stéarique « Pristerene 4931 » de la société Uniqema (11) Oxyde de Zinc de grade industriel de la société Umicore (12) N-cyclohexyl-2-benzothiazol-sulfénamide « Santocure CBS » de la société Flexsys Composition (en pce) T3 C3 Elastomère E1 100 Elastomère E3 100 Silice (1) 38 38 Silane (2) 3.1 3.1 Antioxydant (3) 2 2 Cire Ozone (4) 1 1 Acide stéarique (5) 2 2 ZnO (6) 2.4 2.4 S 1 1 CBS (7) 1 1 (1) Zeosil 1165 MP" de Solvay-Rhodia sous forme de microperles (2) Silane liquide (TESPT) « Si69 » de la société Evonik (3) N-(1,3-diméthylbutyl)-N’-phényl-p-phénylènediamine « Santoflex 6PPD » de la société FLEXSYS (4) Cire anti-ozone « VARAZON 4959 » de la société Sasol Wax (5) Acide stéarique « Pristerene 4931 » de la société Uniqema (6) Oxyde de Zinc de grade industriel de la société Umicore (7) N-cyclohexyl-2-benzothiazol-sulfénamide « Santocure CBS » de la société Flexsys Composition T1 C1 T2 C2 T3 C3 tan(δ)max 23°C 100 87 100 88 100 75